(57)【要約】【課題】耐圧強度、耐塩素水性に優れ、給水・給湯配管用に好適なポリ−１−ブテン樹脂組成物、およびこのポリ−１−ブテン樹脂組成物からなる給水・給湯配管用管材の提供。【解決手段】ポリ−１−ブテン樹脂１００重量部と、暖色系顔料０．０５〜１０重量部とを含むポリ−１−ブテン樹脂組成物、および該組成物からなる給水・給湯配管用管材。【選択図】なし【特許請求の範囲】
【請求項１】
ポリ−１−ブテン樹脂１００重量部と、暖色系顔料０．０５〜１０重量部とを含むポリ−１−ブテン樹脂組成物。
【請求項２】
前記暖色系顔料が、チタンホワイト、イソインドリノンレッド、チタン・イエロー、キナクリドンレッド、ペリレンレッド、縮合アゾレッド、イソインドリノンオレンジおよびイソインドリノンイエローから選ばれる少なくとも１種の顔料である請求項１に記載のポリ−１−ブテン樹脂組成物。
【請求項３】
請求項１または２に記載のポリ−１−ブテン樹脂組成物からなる給水・給湯配管用管材。
【発明の詳細な説明】
【０００１】
【発明の属する技術分野】
本発明はポリ−１−ブテン樹脂組成物に関し、特に耐圧強度、耐塩素水性に優れ、給水・給湯配管用に好適なポリ−１−ブテン樹脂組成物に関する。
【０００２】
【従来の技術】
水道管や家庭用温水管には、従来より鉄管、真鍮管等の金属製の管材が使用されてきたが、これらの金属製管材の内面は、時間の経過とともに発錆し、生じた錆が飲み水等に混入することが問題となっている。そこで、近年は樹脂を内面にコートした金属管を採用するようになったが、この場合でも金属管の内面の発錆の問題を完全に解決することはできない。このため、最近、給水・給湯配管用に発錆の問題がない合成樹脂製の管を採用する動きが高まっている。
【０００３】
ところで、ポリ−１−ブテン樹脂は、耐圧強度、高温での内圧クリープ性、高温および低温特性、耐摩耗性に優れ、しかも可撓性にも優れていることから、給水・給湯配管用の管材として開発が進められている。
【０００４】
【発明が解決しようとする課題】
しかし、ポリ−１−ブテン樹脂は、他のポリオレフィン樹脂と同じく、水道水に含有されている塩素により化学反応を受け易いという欠点があった。この反応は特に高温下で塩素に曝された際に顕著であり、このことが従来より長期使用に対する隘路となっていた。
【０００５】
そこで、本発明の目的は、耐圧強度、高温での内圧クリープ性、高温および低温特性、耐摩耗性、可撓性に優れるとともに、耐塩素水性に優れるため、給水・給湯配管用の管材に好適なポリ−１−ブテン樹脂組成物、およびそのポリ−１−ブテン樹脂組成物からなる給水・給湯配管用管材を提供することにある。
【０００６】
【課題を解決するための手段】
本発明者は、耐塩素水性に優れ、特に給水・給湯配管用途に好適なポリ−１−ブテン樹脂組成物を見出すべく鋭意研究を行った結果、ポリ−１−ブテン樹脂に特定の顔料を配合してなる組成物が耐塩素水性に優れることを見出し、本発明に到達した。
【０００７】
すなわち、本発明は、ポリ−１−ブテン樹脂１００重量部と、暖色系顔料０．０５〜１０重量部とを含むポリ−１−ブテン樹脂組成物を提供するものである。
【０００８】
本発明は、前記暖色系顔料が、チタンホワイト、イソインドリノンレッド、チタン・イエロー、キナクリドンレッド、ペリレンレッド、縮合アゾレッド、イソインドリノンオレンジおよびイソインドリノンイエローから選ばれる少なくとも１種の顔料であることが好ましい。
【０００９】
また、本発明は、前記ポリ−１−ブテン樹脂組成物からなる給水・給湯配管用管材をも提供するものである。
【００１０】
【発明の実施の形態】
以下、本発明について詳細に説明する。
【００１１】
本発明の組成物の主成分であるポリ−１−ブテン樹脂としては、１−ブテンの単独重合体、１−ブテンと他のα−オレフィンとの共重合体、あるいはこれらの重合体または共重合体と他のα−オレフィン系重合体との混合物などが挙げられる。他のα−オレフィンとしては、例えば、エチレン、プロピレン、４−メチル−１−ペンテン、１−ヘキセン、１−オクテン等が挙げられる。この１−ブテンと他のα−オレフィンとの共重合体における他のα−オレフィンの含有量は、通常１０モル％以下である。また、他のα−オレフィン系重合体としては、例えば、ポリエチレン、ポリプロピレン、ポリ−４−メチル−１−ペンテン、エチレン・プロピレン共重合体、エチレン・１−ブテン共重合体、プロピレン・１−ブテン共重合体等が挙げられる。ポリ−１−ブテン樹脂が、１−ブテンの単独重合体または１−ブテンと他のα−オレフィンとの共重合体と、他のα−オレフィン系重合体との混合物である場合、他のα−オレフィン系重合体の含有量は、通常５０重量％以下である。
【００１２】
本発明の組成物において、ポリ−１−ブテン樹脂は、前記１−ブテンの単独重合体、１−ブテンと他のα−オレフィンとの共重合体、あるいはこれらの重合体または共重合体と他のα−オレフィン系重合体は、１種単独でも、２種以上を組み合わせても用いられる。
【００１３】
このポリ−１−ブテン樹脂は、通常メルトフローレート（以下、「ＭＦＲ」という）が０．０１〜５０ｇ／１０ｍｉｎ（ＡＳＴＭ　Ｄ　１２３８Ｎ、１９０℃）の範囲のものであり、給水・給湯配管用管材として０．１〜０．８ｇ／１０ｍｉｎの範囲のものが好ましい。
【００１４】
本発明の組成物の成分である暖色系顔料としては、例えば、チタンホワイト、イソインドリノンレッド、チタン・イエロー、キナクリドンレッド、ペリレンレッド、縮合アゾレッド、イソインドリノンオレンジ、イソインドリノンイエロー等の顔料が挙げられる。これらは１種単独でも２種以上を組み合わせても用いられる。これらの中でも、チタンホワイト、キナクリドンレッドおよびイソインドリノンイエローが好ましい。
【００１５】
本発明の組成物において、ポリ−１−ブテン樹脂と、暖色系顔料の好ましい組み合わせとしては、イソインドリノンイエロー、チタンホワイト、ペリレンレッドが挙げられる。
【００１６】
本発明の組成物におけるポリ−１−ブテン樹脂と暖色系顔料の配合割合は、ポリ−１−ブテン樹脂１００重量部に対して、暖色系顔料０．０５〜１０重量部であり、好ましくは０．１〜５重量部、特に好ましくは０．２〜２重量部の割合である。
【００１７】
また、本発明の組成物には、前記ポリ−１−ブテン樹脂および暖色系顔料以外に、必要に応じて他の成分を配合してもよい。例えば、分散剤、酸化防止剤、紫外線吸収剤、防かび剤、発錆防止剤、滑剤、充填剤等を配合してもよい。分散剤の具体例としては、ポリエチレンワックス、エチレンビスステアロアマイド（ＥＢＳＡ）等が挙げられる。また、酸化防止剤としては、例えば、商品名：Ｉｒｇａｎｏｘ１０１０、Ｉｒｇａｎｏｘ１０７６で市販されているもの等が挙げられる。
【００１８】
本発明の組成物の製造は、前記ポリ−１−ブテン樹脂、暖色系顔料、および必要に応じて他の成分を配合し、これを溶融混練して行うことができる。
【００１９】
また、本発明は、以上のポリ−１−ブテン樹脂組成物の耐塩素水性に優れるという特徴を活かして、このポリ−１−ブテン樹脂組成物からなる給水・給湯配管用の管材をも提供するものである。
【００２０】
この給水・給湯配管用の管材の具体例としては、パイプ、各種パイプ継手、ブロー成形品等が挙げられ、これらの管材の全体、または塩素水と接触する面を、前記本発明のポリ−１−ブテン樹脂組成物で構成するものである。
【００２１】
本発明のポリ−１−ブテン樹脂組成物からなる給水・給湯配管用管材の製造は、前記ポリ−１−ブテン樹脂、暖色系顔料、および必要に応じて配合する他の成分を、予め混合して混合物を調製し、この混合物を、成形機に供給して成形してもよいし、前記ポリ−１−ブテン樹脂、暖色系顔料、および必要に応じて配合する他の成分を、それぞれ独立に成形機に所定の配合比で投入し、混練しながら、成形に供してもよい。
用いられる成形機は、押出成形機、射出成形機、ブロー成形機等のいずれの成形機でもよく、所望の管材の形態に応じて適宜選択される。例えば、ポリブテンパイプ用継手、管端防食継手、各種ブロー容器等の成形品は、その形態に応じて成形機を選択して成形することができる。
【００２２】
【実施例】
以下、本発明の実施例および比較例を挙げて、本発明を具体的に説明する。
【００２３】
（実施例１〜６、比較例１〜３）
各例において、ポリ−１−ブテン樹脂（三井石油化学工業（株）製、Ｍ８０１Ｐ）１００重量部に対して、ポリエチレンワックス（三井石油化学工業（株）製、３２５ＭＰ）０．４重量部、酸化防止剤０．４重量部および表１に示す有機系顔料０．２重量部の割合で配合して、ポリ−１−ブテン樹脂組成物を調製し、この組成物を、２０φの押出成形機に供給してペレットに造粒した。
【００２４】
このペレットを温度２００℃の加熱プレスで１０分間溶融後、温度３０℃の冷却プレスで３分間加圧して、厚さ２．５ｍｍのプレスシートを作製した。このプレスシートから５ｍｍ×５５ｍｍの試験片を切り出した。この試験片を下記の方法に従って耐塩素水性試験に供した。結果を表１に示す。
【００２５】
耐塩素水性試験
反応管内の温度および管内の塩素濃度を一定に調整可能な耐塩素水性促進試験装置において、試験片を幅５０ｍｍの保持具に曲げ支持状態で取付け、温度９０℃、有効塩素濃度１００ｐｐｍ、流量１Ｌ／ｈｒの塩素含有水に曝し、目視により全面白色化するまでの塩素含有水の通水時間を測定し、耐塩素水性の指標とした。
【００２６】
（実施例７〜９、比較例４〜７）
各例において、ポリ−１−ブテン樹脂（三井石油化学工業（株）製、Ｍ８０１Ｐ）１００重量部に対して、ポリエチレンワックス（三井石油化学工業（株）製、３２５ＭＰ）０．４重量部、および表１に示す無機系顔料を０．３重量部の割合で配合して、ポリ−１−ブテン樹脂組成物を調製し、この組成物を、２０φの押出成形機に供給してペレットに造粒した。
【００２７】
このペレットを用いて、実施例１と同様にして試験片を作製し、耐塩素水性試験に供した。結果を表１に示す。
【００２８】
（比較例８）
ポリ−１−ブテン樹脂（三井石油化学工業（株）製、Ｍ８０１Ｐ）１００重量部に対して、カーボンブラック（三菱カーボン（株）製、＃４４）２．０重量部の割合で配合して、ポリ−１−ブテン樹脂組成物を調製し、この組成物を押出成形機に供給して、実施例１と同様にして試験片を作製し、耐塩素水性試験に供した。結果を表１に示す。
【００２９】
（比較例９）
ポリ−１−ブテン樹脂（三井石油化学工業（株）製、Ｍ８０１Ｐ）を押出成形機に供給してポリ−１−ブテン樹脂単体からなるペレットを造粒し、さらに実施例１と同様にして試験片を作製した。この試験片を実施例１と同様にして耐塩素水性試験に供した。結果を表１に示す。
【００３０】
2004002876.tif 000002
【００３１】
2004002876.tif 000003
【００３２】
【発明の効果】
本発明のポリ−１−ブテン樹脂組成物は、耐圧強度、高温での内圧クリープ性、高温および低温特性、耐摩耗性、可撓性に優れるとともに、耐塩素水性に優れるため、給水・給湯配管用の管材に好適である。
また、本発明の給水・給湯配管用管材は、前記本発明のポリ−１−ブテン樹脂組成物からなるものであり、耐圧強度、高温での内圧クリープ性、高温および低温特性、耐摩耗性、可撓性に優れるものである。